(57)【特許請求の範囲】
【請求項１】
紡糸仕上げ剤組成物であって、前記紡糸仕上げ剤組成物を基準として少なくとも１０重量％の、式：
R1-(CO)x-O-(CH(R2)-CH2-O)y-(CO)z-R3
を有する成分（ａ）及び（ｂ）
（式中、Ｒ1は、１〜２２の炭素原子を有するアルキル基又は１〜２２の炭素原子を有するアルキレンヒドロキシ基からなる群から選択され、Ｒ3 は、水素であり、
ｘは、０又は１であり、
Ｒ2 は、前記成分（ａ）又は前記成分（ｂ）の範囲内で変動してもよく、そして水素又は１〜４の炭素原子を有するアルキル基からなる群から選択され、
ｙは、１〜２５であり、そして
ｚは、０又は１であり、
前記成分（ａ）において、ｘとｚは０に等しく、そして前記成分（ａ）の平均分子量は１，９００未満か又はそれに等しく、そしてＲ2 が変動する場合には成分（ａ）はランダムコポリマーであり、そして
前記成分（ｂ）において、ｘとｚの少なくとも一方は１に等しいか、又は前記成分（ｂ）は、１０より多いポリオキシエチレン単位を有する複合ポリオキシエチレングリセリド含有化合物である。）；
前記紡糸仕上げ剤組成物を基準として５重量％までの量で使用されるアルコキシル化シリコーンの成分（ｃ）；及び
前記紡糸仕上げ剤組成物を基準として少なくとも１重量％の、式：
R4(CH2O(CO)aR5)b
（式中、Ｒ4 は−Ｃ−又は−ＣＯＣ−であり；ａは０又は１であり；Ｒ5 は−ＣＨ3 から−Ｃ18Ｈ37までであり；そしてｂは４又は６である。）
を有する成分（ｄ）
を含んでなる紡糸仕上げ剤組成物。
【請求項２】
前記成分（ａ）において、Ｒ1 が、１〜１０の炭素原子を有するアルキル基からなる群から選択され、Ｒ2 が、変動し、そして水素及び１又は２の炭素原子を有するアルキル基からなる群から選択され、そしてｙが１〜２０である、請求項１記載の紡糸仕上げ剤組成物。
【請求項３】
前記成分（ｂ）において、Ｒ1が、１〜２２の炭素原子を有するアルキル基又は１〜２２の炭素原子を有するアルキレンヒドロキシ基からなる群から選択され、Ｒ2 が、変動してもよく、そして水素又は１〜４の炭素原子を有するアルキル基からなる群から選択され、そして少なくともｘ又はｚが１に等しい、請求項１記載の紡糸仕上げ剤組成物。
【請求項４】
請求項１記載の紡糸仕上げ剤組成物が表面上に適用されたヤーン。
【請求項５】
請求項４記載のヤーンから製造されたタイヤコード。
【請求項６】
ヤーンを製造する方法であって；
Ａ．ポリマーを押し出してヤーンを製造する工程；
Ｂ．前記ヤーンに紡糸仕上げ剤を適用する工程であって、前記紡糸仕上げ剤組成物を基準として少なくとも１０重量％の、式：
R1-(CO)x-O-(CH(R2)-CH2-O)y-(CO)z-R3
を有する成分（ａ）及び（ｂ）
（式中、Ｒ1は、１〜２２の炭素原子を有するアルキル基又は１〜２２の炭素原子を有するアルキレンヒドロキシ基からなる群から選択され、Ｒ3 は、水素であり、
ｘは、０又は１であり、
Ｒ2 は、前記成分（ａ）又は前記成分（ｂ）の範囲内で変動してもよく、そして水素又は１〜４の炭素原子を有するアルキル基からなる群から選択され、
ｙは、１〜２５であり、そして
ｚは、０又は１であり、
前記成分（ａ）において、ｘとｚは０に等しく、そして前記成分（ａ）の平均分子量は１，９００未満か又はそれに等しく、そしてＲ2 が変動する場合には成分（ａ）はランダムコポリマーであり、そして
前記成分（ｂ）において、ｘとｚの少なくとも一方は１に等しいか、又は前記成分（ｂ）は、１０より多いポリオキシエチレン単位を有する複合ポリオキシエチレングリセリド含有化合物である。）；
前記紡糸仕上げ剤組成物を基準として５重量％までの量で使用されるアルコキシル化シリコーンの成分（ｃ）；及び
前記紡糸仕上げ剤組成物を基準として少なくとも１重量％の、式：
R4(CH2O(CO)aR5)b
（式中、Ｒ4 は−Ｃ−又は−ＣＯＣ−であり；ａは０又は１であり；Ｒ5 は−ＣＨ3 から−Ｃ18Ｈ37までであり；そしてｂは４又は６である。）
を有する成分（ｄ）
を含んでなる紡糸仕上げ剤を適用する工程；及び
Ｃ．前記ヤーンを延伸する工程
を含んでなる方法。
【発明の詳細な説明】
【０００１】
この発明は、１９９９年７月３０日に出願された米国仮特許出願第６０／１４６，４８７号の優先権を主張する。
【０００２】
【発明の分野】
本発明は、合成繊維用の紡糸仕上げ剤に関する。
【０００３】
【発明の背景】
紡糸口金から出ると、多くの合成繊維は、その紡糸されたヤーンを更に加工するために紡糸仕上げ剤の適用を必要とする。紡糸仕上げ剤は、繊維上のほんの僅かな薄い層の中に存在し得るので、紡糸仕上げ剤は、繊維と、延伸又は緩和のような加工中に繊維に接触するガイド又はローラーのような金属表面との間の界面として作用する。
当該技術分野では、慣用的な工業品、カーペット及び織編用ヤーンのための多くの紡糸仕上げ剤が教示されている。例えば、３００〜１，０００の分子量を有するポリアルキレングリコールの潤滑剤と第２成分とを含んでなる紡糸仕上げ剤が、米国特許第４，３５１，７３８号（比較例を参照のこと）及び共通に譲渡された米国特許第３，９４０，５４４号；第４，０１９，９９０号；及び第４，１０８，７８１号に教示されている。米国特許第４，３４０，３８２号は、ポリアルキレングリコールブロックコポリマーの非イオン性界面活性剤を含んでなる仕上げ剤を教示している。
【０００４】
１，０００を超える分子量を有するポリアルキレングリコールの潤滑剤と、エステル、アニオン性化合物、又はポリアルキレンオキシド修飾ポリシロキサンのような他の成分とを含んでなる紡糸仕上げ剤が、米国特許第３，３３８，８３０号；米国特許第４，３５１，７３８号；及び第５，５５２，６７１号、及び Research Disclosure 19432 (June 1980)  及び 19749 (September 1980) によって教示されている。１９８７年１月２３日の特開昭６２−１５３１９も参照のこと。
残念ながら、例示された好ましいか又は最低の分子量が≧２，０００であるポリアルキレングリコールを含んでなる紡糸仕上げ剤は、製造中にそれらが接触する金属表面に堆積物を形成することがある。
【０００５】
米国特許第５，５０７，９８９号は、境界潤滑剤が≧９，０００の分子量を有するポリアルキレングリコールである紡糸仕上げ剤を教示している。
米国特許第４，４４２，２４９号は、１，０００を超える分子量を有するエチレンオキシド／プロピレンオキシドブロックコポリマー；トリ〜ヘキサエチレングリコールのアルキルエステル又はジアルキルエステル又はポリアルキルエステル潤滑剤；及び中和された脂肪酸乳化剤を含んでなる紡糸仕上げ剤を教示している。残念ながら、これらブロックコポリマーを含んでなる紡糸仕上げ剤も、製造中にそれらが接触する金属表面に堆積物を形成することがあるので、これら織編用紡糸仕上げ剤組成物は、工業用繊維製造に使用されるより厳しい条件には適していない。
【０００６】
共通に譲渡された米国特許第３，６８１，２４４号；第３，７８１，２０２号；第４，３４８，５１７号；第４，３５１，７３８号（１５モル又はそれ未満のポリオキシエチレン）；及び第４，３７１，６５８号は、紡糸仕上げ剤にポリオキシエチレンヒマシ油を使用することを教示している。
慣用的な工業用ヤーンのための他の紡糸仕上げ剤組成物が、共通に譲渡された米国特許第３，６７２，９７７号によって教示されており、そこでは、ヤシ油、エトキシル化ラウリルアルコール、石油スルホン酸ナトリウム、エトキシル化牛脂アミン、スルホン酸化スクシン酸エステル、及び鉱油を含んでなる紡糸仕上げ剤が例示されている。共通に譲渡された米国特許第３，６８１，２４４号；第３，７３０，８９２号；第３，８５０，６５８号；及び第４，２１０，７１０号も参照のこと。
【０００７】
ここ数年、工業用ヤーンを製造する方法がより大きく要請されるようになった。例えば、共通に譲渡された米国特許第５，１３２，０６７号；第５，３９７，５２７号；及び第５，６３０，９７６号によって教示された寸法安定性のポリエステル繊維を製造する方法を参照のこと。更に、ヤーン転化工業において、転化コストを低減させるために、直接縄編機の方に向かう一般的傾向が存在している。直接縄編機がかなり高速（３０〜５０％速い）で作動しかつ慣用的な環状撚糸機に比較して一度に２工程を完了させるので、コスト低減は部分的には達成されている。しかしながら、ヤーンの機械的品質を保存するための紡糸仕上げ剤への要求は、直接縄編機ではずっと大きい。かくして、ヤーンの加工性を高めて向上したヤーンの性能に寄与する紡糸仕上げ剤が当該技術分野で必要とされている。
【０００８】
【発明の要旨】
本発明者らは、当該技術分野における上記の必要性に応える紡糸仕上げ剤を開発した。本紡糸仕上げ剤組成物は、その紡糸仕上げ剤組成物を基準として少なくとも約１０重量％の、式：
R1-(CO)x-O-(CH(R2)-CH2-O)y-(CO)z-R3
を有する成分（ａ）及び（ｂ）
（式中、Ｒ1 及びＲ3 の各々は、水素又は１〜２２の炭素原子を有するアルキル基又は１〜２２の炭素原子を有するアルキレンヒドロキシ基からなる群から選択され、
ｘは、０又は１であり、
Ｒ2 は、前記成分（ａ）又は前記成分（ｂ）の範囲内で変動してもよく、そして水素又は１〜４の炭素原子を有するアルキル基からなる群から選択され、
ｙは、０又は１〜２５であり、そして
ｚは、０又は１であり、
前記成分（ａ）において、ｘとｚは０に等しく、そして前記成分（ａ）の平均分子量は１，９００未満か又はそれに等しく、そしてＲ2 が変動する場合には成分（ａ）はランダムコポリマーであり、そして
前記成分（ｂ）において、ｘとｚの少なくとも一方は１に等しいか、又は前記成分（ｂ）は、１０より多いポリオキシエチレン単位を有する複合ポリオキシエチレングリセリド含有化合物である。）；
前記紡糸仕上げ剤組成物を基準として５重量％までのエトキシル化シリコーンの成分（ｃ）；及び
前記紡糸仕上げ剤組成物を基準として少なくとも約１重量％の、式：
R4(CH2O(CO)aR5)b
（式中、Ｒ4 は−Ｃ−又は−ＣＯＣ−であり；ａは０又は１であり；Ｒ5 は−Ｈ、−ＣＨ3 から−Ｃ18Ｈ37まで又は−ＣＨ（Ｒ6)−ＣＨ2 Ｏであり；ｂは４又は６であり；そしてＲ6 は−Ｈ又は−ＣＨ3 又は１０：９０〜９０：１０の比率の−Ｈと−ＣＨ3 である。）
を有する成分（ｄ）
を含んでなる。
【０００９】
本発明は、本紡糸仕上げ剤が、低い発煙性、ヤーン当たり少ない量の紡糸仕上げ剤での機械的品質の向上、高い延伸比での機械的品質の向上、及び僅かな堆積によって証明されるように、ヤーン加工性を高め、かつ強度及び吸上げ作用の向上によって証明されるように、ヤーン性能を向上させるので、工業用ヤーンに適用される慣用的な紡糸仕上げ剤に比較して有利である。
本発明の他の利点は、以下の説明から明らかになるであろう。
【００１０】
【好ましい態様の詳細な説明】
本紡糸仕上げ剤組成物の成分（ａ）は、式：
R1-(CO)x-O-(CH(R2)-CH2-O)y-(CO)z-R3
（式中、Ｒ1 及びＲ3 の各々は、水素又は１〜２２の炭素原子を有するアルキル基からなる群より選択され、ｘ及びｚは０であり、Ｒ2 は変動することができ、水素又は１〜４の炭素原子を有するアルキル基からなる群より選択され、そしてｙは０か、１〜２５である。）を有する。成分（ａ）の平均分子量は１９００に等しいかそれ未満である。
好ましくは、成分（ａ）の平均分子量は５００より大きい。より好ましくは、成分（ａ）の平均分子量は約１５００未満である。
好ましくは、成分（ａ）において、Ｒ1 及びＲ3 の各々は、水素又は１〜１０の炭素原子を有するアルキル基からなる群より選択され、Ｒ2 は変動し、水素及び１又は２の炭素原子を有するアルキル基からなる群より選択され、そしてｙは０か１〜２０である。“Ｒ2 は変動する" という用語は、Ｒ2 が水素及びメチル、水素及びエチル、又はメチル及びエチルであってもよいことを意味する。より好ましくは、成分（ａ）において、Ｒ1 及びＲ3 の各々は、水素又は１〜５の炭素原子を有するアルキル基からなる群よりそれぞれ選択され、Ｒ2 は水素及び１の炭素原子を有するアルキル基からなる群より選択され、そしてｙは０か１〜１６である。
【００１１】
好ましい成分（ａ）は、いわゆるランダムコポリマーであり、より好ましくは、エチレンオキシドとプロピレンオキシドから製造されるランダムコポリマーである。エチレンオキシド、プロピレンオキシド及びアルコールを同時に反応させて、アルコールを末端基として有する混合ポリアルキレングリコール化合物を形成する。好ましい化合物は、約３０〜約７０重量％のエチレンオキシドと、約３０〜約７０重量％のプロピレンオキシドとの縮合物であり、１〜４の炭素原子を有するアルコールで末端が終止している。有用なランダムコポリマーが市販されている。
好ましくは、成分（ａ）は、その紡糸仕上げ剤組成物を基準として少なくとも約１０重量％の量で存在している。より好ましくは、成分（ａ）は、紡糸仕上げ剤組成物を基準として少なくとも約２０重量％の量で存在している。
【００１２】
本紡糸仕上げ剤の成分（ｂ）は、式：
R1-(CO)x-O-(CH(R2)-CH2-O)y-(CO)z-R3
（式中、Ｒ1 及びＲ3 の各々は、水素又は１〜２２の炭素原子を有するアルキル基又は１〜２２の炭素原子を有するアルキレンヒドロキシ基からなる群より選択され、ｘは０又は１であり、Ｒ2 は変動することができ、水素又は１〜４の炭素原子を有するアルキル基からなる群より選択され、ｚは０又は１であり、そして少なくともｘ又はｚは０に等しい。）を有する。成分（ｂ）は、複数成分の混合物であっても、１０より多いポリオキシエチレン単位を有する複合ポリオキシエチレングリセリド含有化合物であってもよい。
【００１３】
好ましくは、成分（ｂ）において、Ｒ1 及びＲ3 の各々は、水素又は１〜１８の炭素原子を有するアルキル基又は１〜１８の炭素原子を有するアルキレンヒドロキシ基からなる群よりそれぞれ選択され、Ｒ2 は変動せず、水素又は１もしくは２の炭素原子を有するアルキル基からなる群より選択され、そしてｙは５〜２５である。より好ましくは、成分（ｂ）において、ｘは１でｚは０である。
有用な複合エステルが市販されている。
最も好ましい成分（ｂ）は、１０より多いポリオキシエチレン単位を有するポリオキシエチレングリセリド含有化合物であり、最も好ましい１０より多いポリオキシエチレン単位を有するポリオキシエチレングリセリド含有化合物は、エトキシル化ヒマシ油である。
好ましくは、成分（ｂ）は、紡糸仕上げ剤組成物を基準として少なくとも約５重量％の量で存在する。
【００１４】
成分（ｃ）は、アルコキシル化シリコーンである。好ましくは、このアルコキシル化シリコーンは、有機ポリアルキレンオキシド側鎖を有するシロキサン主鎖を有する。有用なアルコキシル化シリコーンが市販されている。アルコキシル化シリコーンは、紡糸仕上げ剤組成物を基準として約５重量％までの量で使用される。
【００１５】
本紡糸仕上げ剤の成分（ｄ）は、式：
R4(CH2O(CO)aＲ5)b
（式中、Ｒ4 は−Ｃ−又は−ＣＯＣ−であり；ａは０又は１であり；Ｒ5 は、−Ｈ、−ＣＨ3 から−Ｃ18Ｈ37まで、又はＣＨ（Ｒ6 ）−ＣＨ2 Ｏであり；ｂは４又は６であり；そしてＲ6 は、−Ｈもしくは−ＣＨ3 であるか又は１０：９０〜９０：１０の比率で−Ｈ及び−ＣＨ3 である。）を有する。有用な成分（ｄ）の例には、ヘキサヘプタン酸ジペンタエリスリトール；トリヘプタン酸トリノナン酸ジペンタエリスリトール；トリヘプタン酸トリイソノナン酸ジペンタエリスリトール；モノカルボキシル（Ｃ5-9 ）脂肪酸ジペンタエリスリトールヘキサエステル；エナント酸オレイン酸ジペンタエリスリトール；吉草酸、カプロン酸、エナンチル酸、アクリル酸、ペラルゴン酸及び２−メチル酪酸のジペンタエリスリトールエステル混合エステル；テトラペラルゴン酸ペンタエリスリトール；ならびにヘキサペラルゴン酸ジペンタエリスリトールが含まれる。有用な成分（ｄ）が市販されている。
好ましくは、成分（ｄ）は、紡糸仕上げ剤組成物を基準として少なくとも約１重量％の量で存在する。
【００１６】
本紡糸仕上げ剤は、あらゆる合成繊維上に用いることができる。有用な合成材料には、ポリエステル及びポリアミドが含まれる。有用なポリエステルには、線状テレフタレートポリエステル、すなわち、２〜２０の炭素原子を含有するグリコールと、少なくとも約７５％のテレフタル酸を含有するジカルボン酸成分とのポリエステルが含まれる。残りのジカルボン酸成分がある場合、セバシン酸、アジピン酸、イソフタル酸、スルホニル−４，４' −二安息香酸又は２，８−ジベンゾフランジカルボン酸のようなあらゆる適するジカルボン酸であることができる。グリコールは、鎖中に２より多い炭素原子を含むことができ、例えば、ジエチレングリコール、ブチレングリコール、デカメチレングリコール、及びビス−１，４−（ヒドロキシメチル）シクロヘキサンであることができる。線状テレフタレートポリエステルの例には、ポリ（エチレンテレフタレート）；ポリ（ブチレンテレフタレート）；ポリ（エチレンテレフタレート／５−クロロイソフタレート）（８５／１５）；ポリ（エチレンテレフタレート／５−［ナトリウムスルホ］イソフタレート）（９７／３）；ポリ（シクロヘキサン−１，４−ジメチレンテレフタレート）、及びポリ（シクロヘキサン−１，４−ジメチレンテレフタレート／ヘキサヒドロテレフタレート）が含まれる。これらの出発合成材料は、市販されている。
【００１７】
他の有用なポリマーは、共通に譲渡された米国特許第５，８６９，５８２号に教示されているコポリマーである。そのコポリマーは：（ａ）（ｉ）フェノールとテトラクロロエタンの重量で６０／４０の混合物中で測定して少なくとも約０．６ｄｌ／ｇである固有粘度、及び（ii）細管レオメーターで測定して２８０℃で少なくとも約７，０００ポアズであるニュートン溶融粘度、を有する芳香族ポリエステルの第１ブロック；ならびに（ｂ）ラクトンモノマーの第２ブロック、を含んでなる。好ましい芳香族ポリエステルの例には、ポリ（エチレンテレフタレート）（ＰＥＴ）；ポリ（エチレンナフタレート）（ＰＥＮ）；ポリ（ビス−ヒドロキシメチルシクロヘキセンテレフタレート）；ポリ（ビス−ヒドロキシメチルシクロヘキセンナフタレート）；その他のポリアルキレン又はポリシクロアルキレンナフタレート、ならびに、エチレンテレフタレート単位に加え、エチレンイソフタレート、エチレンアジペート、エチレンセバセート、１，４−シクロヘキシレンジメチレンテレフタレート、又はその他のアルキレンテレフタレート単位のような成分を含有する混合ポリエステルが含まれる。芳香族ポリエステルの混合物を用いてもよい。市販されている芳香族ポリエステルを用いることができる。好ましいラクトンには、ε−カプロラクトン、プロピオラクトン、ブチロラクトン、バレロラクトン、及び大環状ラクトンが含まれる。２種又はそれを超えるラクトンを同時に使用してもよい。
【００１８】
有用なポリアミドには、ナイロン６；ナイロン６６；ナイロン１１；ナイロン１２；ナイロン６，１０；ナイロン６，１２；ナイロン４，６；それらのコポリマー、及びそれらの混合物が含まれる。
合成繊維は、公知の工業用繊維の製造方法により製造することができる。例えば、共通に譲渡された米国特許第５，１３２，０６７号及び第５，６３０，９７６号には、寸法安定性ＰＥＴの製造方法が教示されている。紡糸口金から合成繊維が出てきた後、浴、噴霧、パジング及びキスロール適用などあらゆる公知の手段を用いて、その合成繊維に本紡糸仕上げ剤を適用することができる。好ましくは、本紡糸仕上げ剤は、合成ヤーンの重量を基準として約０．１〜約１．５重量％の量で合成ヤーンに適用される。
【００１９】
以下の試験方法を用いて、本紡糸仕上げ剤組成物を表面上に有する繊維を分析した。
１．熱重量分析：熱重量分析は、開放式白金皿を用いて、Seiko RTG 220U測定器で実施した。重量５〜８ｍｇの試料を、２００ｍｌ／分での空気パージのもと１０℃／分で３０℃から３００℃に加熱した。
２．ほつれ計数：ヤーン欠陥レベルは、Enka Tecnica FR-20型 Fraytecシステムを用いてオンラインで測定した。掻き混ぜジェット(commingling jet) と巻繊張力検出器の間の圧縮パネル上にほつれ計数センサーを設置した。２°より大きな曲げ角度を維持した。正確な測定を確実に行うために、１回おきの玉揚げ中にセンサーを洗浄した。
３．切断強さ：切断強さは、ＡＳＴＭＤ８８５（１９９８年）に従い測定した。被験ヤーンのそれぞれについて、試験を１０回実施し、１０回の試験の平均値を報告した。
４．吸上げコード試験法：この試験方法は、未処理コード又は処理コード表面の浸漬液吸上げ能力の測定をカバーする。ヤーン又はコードを、浸漬液を満たした容器に垂直に浸す。その後、繊維の毛管を通る２分間にわたる浸漬液の浸透性を、染色した浸漬液の垂直方向の上昇を追跡することにより測定する。
【００２０】
装置には、被験コードを保持するための２のリングスタンド、直径１インチ、深さ１インチの浸漬容器、及び被験ヤーンを装置を通して供給するための調整モーター（１／８  Ｈｐ、手動式ｒｐｍ調整）が含まれる。
全ての試験体は、ＡＳＴＭＤ１７７６に指示されているように、７０°Ｆ、相対湿度６５％の雰囲気下で少なくとも２４時間にわたり状態を調整されなければならない。
試験手順に関し、段階１では、３滴の赤色染料を浸漬溶液と十分に混合する。段階２では、被験コードを、第１リングスタンド、浸漬容器、及び第２リングスタンドの順に試料ホルダーを通して、調整モーターに引張る。最後に、第１のリングスタンドと平定規の間でコードに２０ｍｇの予備張力をかける。段階３では、浸漬容器に、染色した浸漬液を満たす。平定規が“０" を示していても、浸漬液レベルが浸漬容器の上端にあることを確認する。段階４では、モーターのスイッチを入れ、ヤーンの一部を浸漬液を通して供給する。モーターを止め、試験を開始する。段階５では、浸漬液を試験体に２分間吸上げさせる。染色した浸漬液が試料を上がってきたとき、その位置を測定し、報告する。段階４と５を、各繊維につき９回繰り返す。１０回分の吸上げ作用の読取り結果の平均値及び標準偏差を算出する。
以下の実施例は例示的であり、限定的なものではない。
【００２１】
【実施例】
比較例Ａ及び実施例１
比較例Ａは、共通に譲渡された米国特許第３, ６７２, ９７７号に教示されている工業用ヤーン紡糸仕上げ剤組成物であり、３０重量％のヤシ油；１３重量％のエトキシル化ラウリルアルコール；１０重量％の石油スルホン酸ナトリウム；５重量％のエトキシル化牛脂アミン；２重量％のスルホン化コハク酸エステル；及び４０重量％の鉱油を含んでいた。
実施例１について、式：
R1-(CO)x-O-(CH(R2)-CH2-O)y-(CO)z-R3
を有する、以下の表Ｉに記載された市販の成分（ａ）を６５重量％の量で使用した。表Ｉにおいて、ＭＷは分子量を意味する。
【００２２】
【表１】
0003704309.tif 000002
【００２３】
成分（ｂ）は、
【００２４】
【化１】
0003704309.tif 000003
及び
【００２５】
【化２】
0003704309.tif 000004
（式中、Ｒ4 は
【００２６】
【化３】
0003704309.tif 000005
【００２７】
である。）のような成分を含有する市販のエトキシル化ヒマシ油であり、これを２５重量％の量で使用した。成分（ｃ）については、シリコーンを５重量％の量で使用した。成分（ｄ）については、ヘキサペラルゴン酸ジペンタエリスリトールを５重量％の量で使用した。
図１では、実施例１（ＩＥ１）及び比較例Ａ（ＣＡ）についての熱重量分析がプロットされ、実施例１では温度上昇に伴い発煙が減少することが示されている。
図２では、ほつれ数又は品質が、１０００デニールであって３８４本のフィラメントを有する工業用ポリエステルヤーン上の紡糸仕上げ剤の量の関数としてプロットされている。６００を超えるほつれは品質的に許容できないので、少なくとも０．３５重量％の比較例Ａ（ＣＡ）の紡糸仕上げ剤がヤーンの上に必要とされる。実施例１（ＩＥ１）の紡糸仕上げ剤を有するヤーンは、そのヤーンが実施例１の紡糸仕上げ剤を少なくとも０．３５重量％有する場合に品質的に許容でき、そして、意外なことに、そのヤーンが実施例１の紡糸仕上げ剤を０．３５未満〜０．１５重量％有する場合でも品質的に許容できる、すなわち、ほつれ数が６００未満である。多くの最終用途では、仕上げ剤レベルが低いことが望ましい。
【００２８】
図３では、比較例Ａ（ＣＡ）及び実施例１（ＩＥ１）について、ほつれ数又は品質が、１０００デニールであり３８４本のフィラメントを有する工業用ポリエステルヤーンでの最大延伸比の関数としてプロットされている。
各紡糸仕上げ剤は、工業用ポリエステルヤーンに０．５重量％の量で適用された。
図４について、１１００ｄｔｅｘの寸法安定性ポリエステルヤーンが、タイヤ用途のための標準的構造である４７０×４７０ｔｐｍの公称撚り数に縄編みされた。そのヤーンは、現状の技術である９５００ｒｐｍで作動する直接縄編機に付された。縄編機に個別的なあらゆる性能を最小限に抑えるために、３試料が２種の異なる機械で縄編みされた。図４では、比較例Ａ（ＣＡ）が１００％に設定され、実施例１（ＩＥ１）が比較例Ａと比較して報告される。実施例１は、工業用ポリエステルヤーン上の本紡糸仕上げ剤が、少なくとも約３％優れた強度をもたらしたことを示している。繊維の強度は、タイヤに用いられるもののような繊維複合材料系の設計における主要な因子である。強度が増大すると、性能が向上するだけでなく、材料削減によるコスト節約の検討が可能になる。
図５では、比較例Ａ（ＣＡ）及び実施例１（ＩＥ１）の吸上げ作用を測定した。この向上した吸上げ作用は、浸漬液の含浸量を向上させ、それがゴム内部性能の向上をもたらす。
【００２９】
実施例２：
実施例２について、式：
R1-(CO)x-O-(CH(R2)-CH2-O)y-(CO)z-R3
を有する、以下の表IIに記載された市販の成分（ａ）を５重量％の量で使用した。表IIにおいて、ＭＷは分子量を意味する。
【００３０】
【表２】
0003704309.tif 000006
【００３１】
成分（ｂ）は、ペンタエリスリトールエステルであり、８５重量％の量で使用された。成分（ｃ）について、５重量％の量のシリコーンが使用された。成分（ｄ）について、５重量％の量のヘキサペラルゴン酸ジペンタエリスリトールが使用された。この紡糸仕上げ剤は、工業用ポリエステルヤーンに０．６重量％の量で適用された。ヤーンの強力は９ｇ／デニールであった。
【図面の簡単な説明】
【図１】  既知の紡糸仕上げ剤及び実施例１についての熱重量分析を示す。
【図２】  既知の紡糸仕上げ剤及び実施例１についての所与の量の紡糸仕上げ剤についての品質を示す。
【図３】  既知の紡糸仕上げ剤及び実施例１についての所与の延伸比についての品質を示す。
【図４】  既知の紡糸仕上げ剤及び実施例１についての直接縄編機での強度変換向上率を示す。
【図５】  既知の紡糸仕上げ剤及び実施例１についての吸上げ長さを示す。
【図１】
0003704309.tif 000007
【図２】
0003704309.tif 000008
【図３】
0003704309.tif 000009
【図４】
0003704309.tif 000010
【図５】
0003704309.tif 000011